(57)【要約】【課題】  本発明の目的は、高い遮熱性と快適性とを有する遮熱活動服用の積層布帛およびそれを用いた遮熱活動服用を提供することにある。【解決手段】  本発明は、外層、熱伝導層および内層を含み、各層がこの順序に積層され、内層を肌側とする積層布帛であって、（ｉ）外層は、ＪＩＳ Ｌ １０９１ Ｅ法で測定したＬＯＩ値（限界酸素指数）が２１以上の繊維で構成された布帛であり、（ｉｉ）内層は、ＪＩＳ Ｌ １０９１ Ｅ法で測定したＬＯＩ値（限界酸素指数）が２１以上、引張弾性率が８０〜８００ｃＮ／ｄｔｅｘ、熱伝導率が６．０Ｗｍ−１・Ｋ−１以下、比重が３．０ｇ／ｃｍ３以下である繊維で構成された布帛であり、（ｉｉｉ）熱伝導層は、少なくとも一方向の熱伝導率が１００Ｗｍ−１・Ｋ−１以上である、遮熱活動防護服用の積層布帛である。【選択図】なし【特許請求の範囲】
【請求項１】
外層、熱伝導層および内層を含み、各層がこの順序に積層され、内層を肌側とする積層布帛であって、
（ｉ）外層は、ＪＩＳ Ｌ １０９１ Ｅ法で測定したＬＯＩ値（限界酸素指数）が２１以上の繊維で構成された布帛であり、
（ｉｉ）内層は、ＪＩＳ Ｌ １０９１ Ｅ法で測定したＬＯＩ値（限界酸素指数）が２１以上、引張弾性率が８０〜８００ｃＮ／ｄｔｅｘ、熱伝導率が６．０Ｗｍ−１・Ｋ−１以下、比重が３．０ｇ／ｃｍ３以下である繊維で構成された布帛であり、
（ｉｉｉ）熱伝導層は、少なくとも一方向の熱伝導率が１００Ｗｍ−１・Ｋ−１以上である、
遮熱活動防護服用の積層布帛。
【請求項２】
熱伝導層は、外層または内層の表面に配置されている請求項１記載の積層布帛。
【請求項３】
熱伝導層の厚みが２００μｍ以下である請求項１または２に記載の積層布帛。
【請求項４】
熱伝導層の目付が１０〜５００ｇ／ｍ２である請求項１〜３のいずれか一項に記載の積層布帛。
【請求項５】
熱伝導層が、メッシュ状物である請求項１〜４のいずれか一項に記載の積層布帛。
【請求項６】
熱伝導層が、繊維からなる布帛である請求項１〜５のいずれか一項に記載の積層布帛。
【請求項７】
熱伝導層が、金属または金属酸化物の箔である請求項１〜６のいずれか一項に記載の積層布帛。
【請求項８】
熱伝導層が、銅、金、銀およびアルミニウムから選ばれた少なくとも一種類の金属からなる請求項１〜７のいずれか一項に記載の積層布帛。
【請求項９】
外層と内層の間に中間層を有し、該中間層がＪＩＳ Ｌ １０９１ Ｅ法でＬＯＩ値（限界酸素指数）が２５以上の繊維からなる布帛に、透湿防水性フィルムを積層固着した布帛である請求項１に記載の積層布帛。
【請求項１０】
熱伝導層が、外層と中間層、または中間層と内層の間に配されている請求項９に記載の積層布帛。
【請求項１１】
中間層の少なくとも一方の表面に熱伝導層が配されている請求項９に記載の積層布帛。
【請求項１２】
内層の布帛を構成する繊維が、有機高分子または炭素繊維からなる請求項１〜１１いずれか一項に記載の積層布帛。
【請求項１３】
内層の肌側に裏地層を有する請求項１〜１２のいずれか一項に記載の積層布帛。
【請求項１４】
請求項１〜１３のいずれか一項に記載の積層布帛を用いた遮熱活動防護服。
【発明の詳細な説明】
【技術分野】
【０００１】
本発明は、軽量で快適性に優れた耐熱性と遮熱性の高い遮熱活動防護服用積層布帛およびそれを用いた遮熱活動防護服に関する。
【背景技術】
【０００２】
従来、消防士が消火作業時に着用する遮熱活動服としては、アラミド、ポリフェニレンスルフィド、ポリイミド、ポリベンゾイミダゾールなどの難燃性の有機繊維布帛などが使用されている。
近年、消防士の安全性や快適性を改良する目的から、（ａ）表地がメタ系アラミド繊維とパラ系アラミド繊維から構成され、（ｂ）中間層が透湿防水性を有し、（ｃ）遮熱層がメタ系アラミド繊維の不織布とメタ系アラミド繊維の織布からなる複合体、以上の（ａ）〜（ｃ）からなる複合構造を有する難燃性および遮熱性に優れた布帛を用いた防護服（特許文献１）などが提案されている。これらの布帛には、さらに火災により発生する輻射熱を防止する目的から、これらの難燃繊維からなる布帛に金属アルミニウム等をコーティングあるいは蒸着等により、表面加工したものが多く用いられている（例えば、特許文献１の請求項３〜４参照）。しかしながら、コーティング加工を施した布帛を防護服として用いる場合、その重量が非常に重くなるという欠点がある。さらに、空気層を作るという観点から遮熱性の向上には積層構造にすることが最も有用であるが、この積層構造によりごわつき感があり、防護服の重量が大幅に増加するのを抑えることは非常に難しい。
【０００３】
また、重量を大幅に増加させることなく遮熱性を向上させ、さらにごわつき感がなく着用感を向上させる目的で、起毛を利用した耐熱性積層構造体（特許文献２）なども提案されている。これは、遮熱性の向上という点で一定の効果はあるものの、体より発生する熱の蓄積も大きくなってしまうため快適性を損ない、起毛レベルや重量を下げるとそのまま遮熱性も低下するという欠点を有している。
【先行技術文献】
【特許文献】
【０００４】
【特許文献１】特開２０００−２１２８１０号公報
【特許文献２】特開２００９−２６３８０９号公報
【発明の概要】
【発明が解決しようとする課題】
【０００５】
本発明の目的は、高い遮熱性と快適性とを有する遮熱活動防護服用積層布帛およびそれを用いた遮熱活動防護服を提供することにある。
【課題を解決するための手段】
【０００６】
本発明者は外層と内層の間に、特定の熱伝導層を配置することにより、肌側に伝導する熱は抑えることができ、遮熱性、軽量性および快適性を有する積層布帛を提供できることを見出し、本発明を完成した。
【０００７】
すなわち本発明は、  外層、熱伝導層および内層を含み、各層がこの順序に積層され、内層を肌側とする積層布帛であって、
（ｉ）外層は、ＪＩＳ Ｌ １０９１ Ｅ法で測定したＬＯＩ値（限界酸素指数）が２１以上の繊維で構成された布帛であり、
（ｉｉ）内層は、ＪＩＳ Ｌ １０９１ Ｅ法で測定したＬＯＩ値（限界酸素指数）が２１以上、引張弾性率が８０〜８００ｃＮ／ｄｔｅｘ、熱伝導率が６．０Ｗｍ−１・Ｋ−１以下、比重が３．０ｇ／ｃｍ３以下である繊維で構成された布帛であり、
（ｉｉｉ）熱伝導層は、少なくとも一方向の熱伝導率が１００Ｗｍ−１・Ｋ−１以上である、
遮熱活動防護服用の積層布帛である。
【発明の効果】
【０００８】
本発明の積層布帛は、軽量で、快適性および高い遮熱性を有する。本発明の積層布帛は、消防服をはじめとする高温環境下での作業服等として有用である。
【発明を実施するための形態】
【０００９】
以下、本発明を詳細に説明する。
本発明の積層布帛は、外層、熱伝導層および内層を含み、各層がこの順序に積層され、内層を肌側とする積層布帛である。
【００１０】
（外層）
外層は、ＪＩＳ Ｌ １０９１ Ｅ法で測定したＬＯＩ値（限界酸素指数）が２１以上の繊維で構成された布帛である。
限界酸素指数（ＬＯＩ）は、好ましくは２４以上である。限界酸素指数とは燃焼継続するのに必要な雰囲気の酸素濃度（％）であり、２１以上であると通常の空気中では燃焼が継続せずに自己消火することを意味し、高い耐熱性を発揮することができる。外層として限界酸素指数（ＬＯＩ）が２１以上の布帛を用いることにより、高い耐熱性を発揮することができる。
外層を構成する繊維としては、例えば、メタ型アラミド繊維、パラ型アラミド繊維、ポリベンゾイミダゾール繊維、ポリイミド繊維、ポリアミドイミド繊維、ポリエーテルイミド繊維、ポリアリレート繊維、ポリパラフェニレンベンゾビスオキサゾール繊維、ノボロイド繊維、ポリクラール繊維、難燃アクリル繊維、難燃レーヨン繊維、難燃ポリエステル繊維、難燃綿繊維、難燃ウール繊維などを挙げることができる。特に、ポリメタフェニレンイソフタルアミドなどのメタ系アラミド繊維や、織物や編物強度を向上させる目的でパラ系のアラミド繊維、すなわち、ポリパラフェニレンテレフタルアミド、あるいは、これに第３成分を共重合した繊維などを用いることが有用である。ポリパラフェニレンテレフタルアミド共重合体の一例として、下記式に示すコポリパラフェニレン・３．４’−オキシジフェニレンテレフタルアミドが例示される。
【００１１】
【化１】
2014091890.tif 000002
【００１２】
（ここで、ｍおよびｎは正の整数を表す。）
外層を構成する繊維には、長繊維または短繊維を用いてもよい。また、繊維を２種類以上混繊または混紡して用いてもよい。
【００１３】
外層に用いられる布帛は、織物、編物、不織布などの形態で用いてもよいが、特に織物が好ましい。また、織物としては、平織、綾織、朱子織など、どのような織組織であってもよい。また、織物、編物では、２種類の繊維を用い、交織、交編させてもよい。
外層に用いられる布帛として、メタ系アラミド繊維とパラ系アラミド繊維は混紡して紡績糸の形態で使用するものが好ましく例示される。パラ系のアラミド繊維の混合比率としては、布帛を構成する全繊維に対して５重量％以上が好ましいが、パラ系のアラミド繊維は、フィブリル化を起こしやすいため、混合比率を６０重量％以下に抑えることが好ましい。
【００１４】
なお、外層（表地層）に用いる布帛は、目付が１６０〜４００ｇ／ｍ２の範囲にあるものを使用することが好ましい。目付が１６０ｇ／ｍ２未満の場合には、十分な耐熱性能が得られない恐れがあり、一方該目付けが４００ｇ／ｍ２を超える場合には、防護服にした場合の着用感が阻害されるので好ましくない。
【００１５】
（熱伝導層）
本発明の積層布帛は、外層と内層の間に熱伝導層を有する。熱伝導層は、少なくとも一方向の熱伝導率が１００Ｗｍ−１・Ｋ−１以上、好ましくは５００Ｗｍ−１・Ｋ−１以上、より好ましくは１０００Ｗｍ−１・Ｋ−１以上である。外層と内層の間に、熱伝導層を配置することにより、肌側に伝導する熱は抑えることができるために遮熱性能が向上する。熱伝導率が１００Ｗｍ−１・Ｋ−１未満であると充分な移動ができずに遮熱性能が低くなる。
熱伝導層は、外層または内層と独立した層であっても良いし、外層または内層の表面に配置されていても良い。また熱伝導層は、外層と後述する中間層、または中間層と内層の間に配されていても良い。熱伝導層は、外層、中間層、内層の複数の層に接着されていても良い。
【００１６】
熱伝導層は、各層に金属を蒸着させたり、あるいは樹脂等と金属粉末や熱伝導性の高い粉末を混ぜてコーティングさせたり、または金属蒸着させた繊維や金属粉末や熱伝導性の高い粉末を練り込んだ繊維を用いて布帛としたものでもよく、その作成方法や組み合わせる方法は特に限定されない。
熱伝導層の厚みは、２００μｍ以下であることが好ましく、１００μｍ以下であることが更に好ましい。これによって、厚み方向の熱伝導がより抑えること、および同時に外層と内層の柔軟性を損なうことを避けることが可能となる場合がある。厚みが３００μｍを超えると、厚み方向に伝わって肌側に入ってくる熱が増えて遮熱性能が低くなる。また、実用上でも柔軟性を欠いてくるので着心地を大きく損なうことになる。
【００１７】
熱伝導層の目付は、好ましくは１０〜５００ｇ／ｍ２、より好ましくは３０〜２００ｇ／ｍ２である。目付がこの範囲にあると厚み方向の熱伝導を抑えることがより確実となる。
熱伝導層は、金属または金属酸化物の箔であることが好ましい。熱伝導層が、銅、金、銀、アルミニウムから選ばれた少なくとも一種類の金属からなることが好ましい。
熱伝導層として、箔、織物、編物、不織布、メッシュ状物、またはこれらのパンチング穴あけシートのうち少なくとも１つ以上の形態または複合構造を含むものが挙げられる。熱伝導層が、メッシュ状物であることが好ましい。熱伝導層が、繊維からなる布帛であることが好ましい。また、遮熱活動防護服においては、部分的にこのような構造をとることも可能である。特にシート自体に通気性がない箔そのもの等の場合は部分的な適用が快適性を保持するのに必要である。
【００１８】
（内層）
内層は、繊維で構成された布帛である。内層を構成する繊維は、ＪＩＳ Ｌ １０９１ Ｅ法で測定したＬＯＩ値（限界酸素指数）が２１以上、好ましくは２６以上、より好ましくは３０以上である。
内層を構成する繊維は、引張弾性率が８０〜８００ｃＮ／ｄｔｅｘ、好ましくは１２０〜５００ｃＮ／ｄｔｅｘ、より好ましくは１５０〜３５０ｃＮ／ｄｔｅｘである。引張弾性率が８０ｃＮ／ｄｔｅｘ未満の場合、遮熱活動防護服として仕様する場合に伸びが著しく纏った人物、即ち着用者の動きや姿勢によっては部位により充分な繊維が存在せず防護効果が得られない場合がある。また、引張弾性率が８００ｃＮ／ｄｔｅｘを超える場合、布帛の低い引張り力における伸びが低く、着用者の動きを阻害する、いわゆる「突っ張る」着用間を与える場合がある。紡績糸を用いることによりこれを避けることも条件によっては可能であるが、いかなる糸や布帛の条件で充分な効果を発揮するには引張弾性率が８００ｃＮ／ｄｔｅｘ以下である必要がある。
【００１９】
内層を構成する繊維は、熱伝導率が６．０Ｗｍ−１・Ｋ−１以下、好ましくは５．０×１０−６ｍ２・ｓ−１以下である。
内層を構成する繊維は、比重が３．０ｇ／ｃｍ３以下、好ましくは２．０ｇ／ｃｍ３以下である。
内層を構成する繊維が、熱伝導率が６．０Ｗｍ−１・Ｋ−１以下で、比重が３．０ｇ／ｃｍ３以下であることを要件とする理由は、これらを同時に満たさない場合、熱を繊維あるいは繊維近傍の空間に溜め込み過ぎて繊維または布帛自体の温度が上がり過ぎる場合があるからである。また、熱が狭い範囲に留まってその部位が火傷を負ってしまう危険がある。熱が適度に集中せずに逃れることが肝要であり、即ち加熱初期には一定レベルまでは吸熱して熱を溜め込んでも当該のレベル以上は熱を溜めずに周囲に拡げることができることが肝要である。つなり、比熱は重量あたりの熱の容量であるが。本発明の場合は体積あたりの熱の容量が一定レベル以上であることが必要である。
【００２０】
内層に用いる布帛を構成する繊維には、上記の条件を満たせば材料やその構成に限定を受けるものではない。内層に用いる布帛を構成する繊維としては、有機高分子、炭素繊維、金属繊維を用いることができる。有機高分子として、防護服用途適用に実用または検討実績のあるアラミド繊維、ポリベンゾイミダゾール繊維、ポリイミド繊維、ポリアミドイミド繊維、ポリエーテルイミド繊維、ポリアリレート繊維、ポリパラフェニレンベンゾビスオキサゾール繊維、ノボロイド繊維、ポリクラール繊維、難燃アクリル繊維、難燃レーヨン繊維、難燃ポリエステル繊維、難燃綿繊維、難燃ウール繊維などを挙げることができる。
【００２１】
金属繊維として、ステンレス繊維、アルミ繊維、銅繊維などを挙げることができる。
内層に用いる布帛を構成する繊維として、熱伝導の向上させるために金属やカーボンなどの熱伝導性の高い微粒子を練り込んだり、表面付着させた繊維を用いることも可能である。すなわち繊維が、主に炭素繊維や有機高分子からなり、カーボンブラック、金属酸化物などの粒子の微粒子のうち１つ以上を含んでいてもよい。
【００２２】
（中間層）
本発明の積層布帛は、外層と内層の間に中間層を有することが好ましい。中間層は、ＪＩＳ Ｌ １０９１ Ｅ法でＬＯＩ値（限界酸素指数）が２５以上の繊維からなる布帛に、透湿防水性フィルムを積層固着した布帛であることが好ましい。
この中間層を有すると、透湿防水性が高まることから、消防活動に用いる遮熱活動服用積層布帛として好適である。中間層を構成する繊維の限界酸素指数は、好ましくは２１以上、より好ましくは２６以上である。透湿防水性フィルムとして、微多孔ポリテトラフルオロエチレン膜、微多孔ポリオレフィン膜、ポリウレタン膜等が挙げられる。透湿防水性フィルムの厚さは、好ましくは２００ミクロンメートル以下、より好ましくは１００ミクロンメートル以下である。透湿防水性フィルムを布帛に積層固着する方法は、必要な透湿効果を確保する限りで例えばドット接着など公知の任意方法を採用することができる。
積層布帛が中間層を有する場合、熱伝導層は、外層と中間層、または中間層と内層の間に配置することができる。また中間層の少なくとも一方の表面に熱伝導層が配置することができる。
【００２３】
（裏地層）
本発明の積層布帛は、遮熱活動防護服に用いられるため、内層の肌側に裏地層を有していても良い。裏地層により、遮熱性能や快適性能などを向上させることができる。
裏地層に用いる布帛の目付は、好ましくは２０〜２００ｇ／ｍ２、より好ましくは４０〜１４０ｇ／ｍ２の範囲にあるものを使用することが好ましい。
裏地層には、メタ型アラミド繊維、パラ型アラミド繊維、ポリベンゾイミダゾール繊維、ポリイミド繊維をはじめとする難燃性繊維などを素材とする、織布、不織布、編布などが用いられる。
【００２４】
（積層布帛の製造）
本発明の積層布帛は、例えば、外層の布帛、熱伝導層、内層の布帛、必要に応じてこの間に中間層の布帛を挟み、さらに必要に応じて内層のさらに内側に裏地層となる布帛を追加して、これらの布帛を重ねて公知の方法により縫製することにより製造することができる。また、本発明の積層布帛は、外層、熱伝導層、内層とを重ね合わせ、ファスナーを取付けてこれらの布帛を縫製し、ファスナーを外すことにより、これらの布帛を必要に応じて分離できるようにしてもよい。
【００２５】
（遮熱活動防護服）
本発明は、前述の積層布帛を用いた遮熱活動防護服を包含する。遮熱活動防護服は、前述の積層布帛を公知の方法で縫製などして製造することができる。この際、外層の布帛、熱伝導層、内層の布帛は相互に接合されている必要はなく、重ね合わせて縫合したものでよい。また、前述したように、内層の布帛はファスナーなどを使用して外層の布帛から取り外し可能な構造にしてもよい。
【実施例】
【００２６】
以下、本発明を実施例により更に詳細に説明する。
【００２７】
１．実施例中の各物性は、下記の方法により測定した。
（１）目付け
ＪＩＳ Ｌ １０９６に準拠した方法により測定した。
（２）限界酸素指数（ＬＯＩ）
ＪＩＳ Ｌ １０９１（Ｅ法）に準拠した方法により測定した。
（３）繊維およびシート状物の熱伝導率
熱拡散率測定装置（アルバック理工（株）社製、型式：ＬａｓｅｒＰＩＴ）を用いて、光交流法により対象物、繊維の場合は長手方向（繊維軸方向）の熱拡散率（α）を求めた。試験片は単繊維をバンドル化したものを用い、照射光 半導体レーザー、温度センサー Ｅ熱伝対（線径１００μｍ、銀ペースト接着）、真空雰囲気下、２５℃の条件で測定を実施することにより熱拡散率を測定した。
次いで、ＪＩＳ  Ｋ  ７１２３法により測定した比熱容量（Ｃｐ）、そして密度勾配管法（Ｎ−ヘプタン／四塩化炭素、２５℃）により測定した密度（ρ）より、熱伝導率（κ）を次式により計算した。
κ＝αρＣｐ
（４）比重
ＪＩＳ  Ｋ  ７１１２（プラスチック-非発泡プラスチックの密度および比重の測定方法）に準拠した方法により測定した。
（５）引張弾性率
ＪＩＳ  Ｌ  １０１３（化学繊維フィラメント糸試験方法）８．１０ に準拠した方法により測定した。
（６）遮熱試験
ＩＳＯ９１５１に準拠した方法により、規定の火炎に暴露し、温度上昇が２４℃に達するまでの時間（ＨＴＩ２４）を測定した。この時間が長いほど、防護性能に優れている。
【００２８】
２．各材料は、以下のとおりの方法、手順で作成した。
（１）外層
・織物Ａ〜織物Ｇ
ポリメタフェニレンイソフタルアミド繊維（帝人製、商標名「コーネックス」、平均単繊維繊度２．２ｄｔｅｘ，引張弾性率８３ｃＮ／ｄｔｅｘ、繊維長５１ｍｍ）とコポリパラフェニレン・３，４’−オキシジフェニレンテレフタルアミド繊維（帝人製、商標名「テクノーラ」、平均単繊維繊度１．５ｄｔｅｘ、引張弾性率５２０ｃＮ／ｄｔｅｘ、繊維長５１ｍｍ）とを混合重量比率が９０：１０となる割合で混合した耐熱繊維からなる４０番手双糸の紡績糸を用いて平織リップストップに織成した織物を公知の方法で作成し、精練処理し、布帛表面にある糊剤、油剤を除去した。この布帛を外層として用いた。織物Ａは目付が３００ｇ／ｍ２である。織物ＢからＧも同様に作成した。織物Ａ作成との違いは、目付が異なるように織密度を変えた点である。目付け調整には打込本数によって密度調整を行うことで行った。織物ＢからＧの目付けは表１に示す通りである。
（２）中間層
・織物Ｈ
ポリメタフェニレンイソフタルアミド繊維（帝人製、商標名「コーネックス」、平均単繊維繊度２．２ｄｔｅｘ，引張弾性率が８３ｃＮ／ｄｔｅｘ、繊維長５１ｍｍ）とコポリパラフェニレン−３，４’−オキシジフェニレンテレフタルアミド繊維（帝人製、商標名「テクノーラ」、平均単繊維繊度１．７ｄｔｅｘ、引張弾性率５２０ｃＮ／ｄｔｅｘ、繊維長５１ｍｍ）とを混合重量比率が９０：１０となる割合で混合した耐熱繊維からなる４０番手の紡績糸を織成した織布（目付４５ｇ／ｍ２、ＬＯＩ値２５）に、ポリテトラフルオロエチレン製の透湿防水性フィルム（ジャパンゴアテックス製、目付３５ｇ／ｍ２）をラミネートしたものを使用した。
（３）熱伝導層
アルミニウム箔（熱伝導層）には住軽アルミ箔製の素箔を用いた。銅箔（熱伝導層）にはＪＸ日鉱日石金属製の電解銅箔であるＪＴＣ箔を用いた。スチール箔（熱伝導層）にはニチレイマグネット製のスチールペーパーを用いた。ステンレス箔には日新製鋼製のオーステナイト系ＳＵＳ３０４を用いた。
【００２９】
実施例５では、外層布帛（織物Ａ）の内側にアルミニウムを蒸着した（表中＊１）。実施例６では、内層布帛（布帛１）の外側にアルミニウムを蒸着した（表中＊２）。
【００３０】
（４）内層
・布帛１、２
ポリパラフェニレンテレフタルアミド繊維ヤーン（帝人トワロン製、商標名「トワロン」、総繊度１６７０ｄｔｅｘ、引張弾性率５００ｃＮ／ｄｔｅｘ）をタテとヨコともに原糸として用いてレピア織機を用いて、目付け２２０ｇ／ｍ２のおよび２４０ｇ／ｍ２の綾織物を作成した。目付け調整には打込本数によって密度調整を行うことで行った。
・布帛３、４、５
ポリパラフェニレンテレフタルアミド繊維ヤーン（帝人トワロン製、商標名「トワロン」、総繊度４４０ｄｔｅｘ、引張弾性率５００ｃＮ／ｄｔｅｘ）をタテとヨコともに原糸として用いてレピア織機を用いて、目付け８０ｇ／ｍ２、５０ｇ／ｍ２、および１６０ｇ／ｍ２の綾織物を作成した。目付け調整は打込本数によって密度調整を行うことで行った。
・布帛６
炭素繊維ヤーン（東邦テナックス製、商標名「テナックス」、総繊度６７０ｄｔｅｘ、引張弾性率１２４０ｃＮ／ｄｔｅｘ）をタテとヨコともに原糸として用いてレピア織機を用いて、目付け２２０ｇ／ｍ２の綾織物を作成した。目付け調整は打込本数によって密度調整を行うことで行った。
（５）裏地層
・織物Ｉ
コポリパラフェニレン−３，４’−オキシジフェニレンテレフタルアミド繊維ヤーン（帝人製、商標名「テクノーラ」、平均単繊維繊度０．８３ｄｔｅｘ、総繊度８３０ｄｔｅｘ、引張弾性率が５２０ｃＮ／ｄｔｅｘ）をタテとヨコともに原糸として用い、目付け６０ｇ／ｍ２の平織物を作成した。目付け調整は打込本数によって密度調整を行うことで行った。
【００３１】
実施例１〜９、比較例１〜６
表１に示す外層、中間層、熱伝導層、内層、裏地層（追加裏地）の各布帛を重ね、積層布帛を得た。得られた積層布帛の評価結果を表１に示す。
【００３２】
【表１】
2014091890.tif 000003
【００３３】
【表２】
2014091890.tif 000004
【産業上の利用可能性】
【００３４】
本発明の積層布帛は、軽量と快適性そして高い遮熱性も併せ持ち、該積層布帛を用いることにより消防服をはじめとする高温環境下での作業服として有用な、防護服の用途に有用である。